(57)【要約】【課題】リチウムイオン二次電池の寿命を向上させる手段を提供する。【解決手段】集電体と、前記集電体上に形成されてなる正極活物質層とを有するリチウムイオン二次電池用正極であって、前記正極活物質層は、正極活物質として、タップ密度と二次粒子の平均粒子径との比が、タップ密度（ｇ／ｍｌ）／二次粒子の平均粒子径（μｍ）＝０．０７〜０．４５であり、かつ真比重が４．１９〜４．２５であるマンガン酸リチウムを含む、リチウムイオン二次電池用正極。【選択図】なし【特許請求の範囲】
【請求項１】
集電体と、前記集電体上に形成されてなる正極活物質層とを有するリチウムイオン二次電池用正極であって、
前記正極活物質層は、正極活物質として、タップ密度と二次粒子の平均粒子径との比が、タップ密度（ｇ／ｍｌ）／二次粒子の平均粒子径（μｍ）＝０．０７〜０．４５であり、かつ真比重が４．１９〜４．２５であるマンガン酸リチウムを含む、リチウムイオン二次電池用正極。
【請求項２】
前記マンガン酸リチウムの二次粒子の平均粒子径が６〜２４μｍである、請求項１に記載のリチウムイオン二次電池用正極。
【請求項３】
前記マンガン酸リチウムのタップ密度が１．６〜２．７ｇ／ｍｌである、請求項１または２に記載のリチウムイオン二次電池用正極。
【請求項４】
前記正極活物質が、コバルト酸リチウム、ニッケル酸リチウム、およびリン酸鉄リチウムからなる群より選択される少なくとも１種をさらに含む、請求項１〜３のいずれか１項に記載のリチウムイオン二次電池用正極。
【請求項５】
前記マンガン酸リチウムの一次粒子の平均粒子径が１〜５μｍである、請求項１〜４のいずれか１項に記載のリチウムイオン二次電池用正極。
【発明の詳細な説明】
【技術分野】
【０００１】
本発明は、リチウムイオン二次電池用正極に関する。
【背景技術】
【０００２】
近年、地球温暖化に対処するため、二酸化炭素量の低減が切に望まれている。自動車業界では、電気自動車（ＥＶ）やハイブリッド電気自動車（ＨＥＶ）の導入による二酸化炭素排出量の低減に期待が集まっており、これらの実用化の鍵を握るモータ駆動用二次電池などの電気デバイスの開発が盛んに行われている。
【０００３】
モータ駆動用二次電池としては、全ての電池の中で最も高い理論エネルギーを有するリチウムイオン二次電池が注目を集めており、現在急速に開発が進められている。リチウムイオン二次電池は、一般に、活物質等がバインダとともに集電体に塗布されてなる活物質層を有する正極および負極が、電解質層を介して接続され、電池ケースに収納される構成を有している。
【０００４】
上述したような自動車等のモータ駆動用電源として用いられる非水電解質二次電池には、携帯電話やノートパソコン等に使用される民生用非水電解質二次電池と比較して極めて高い出力特性を有することが求められている。このような要求に応えるべく、鋭意研究開発が進められているのが現状である。
【０００５】
特許文献１は、マンガン酸リチウム粒子からなる非水電解質二次電池用正極活物質を開示している。該マンガン酸リチウム粒子の平均一次粒子径は３．０〜２０．０μｍであり、平均二次粒子径Ｄ５０は２．５〜４０．０μｍであり、前記平均一次粒子径と前記平均二次粒子径との比は０．５〜１．２である。このような性状を有するマンガン酸リチウム粒子を用いることにより、サイクル特性に優れた非水電解質二次電池が得られるというものである。
【先行技術文献】
【特許文献】
【０００６】
【特許文献１】特開２００３−２７２６２９号公報
【発明の概要】
【発明が解決しようとする課題】
【０００７】
しかしながら、特許文献１に記載の正極活物質は、活物質からのマンガンの溶出に伴い、二次粒子の崩壊が起き、電池の寿命が劣化するという問題があった。
【０００８】
そこで、本発明は、リチウムイオン二次電池の寿命を向上させる手段を提供することを目的とする。
【課題を解決するための手段】
【０００９】
本発明者らは、鋭意研究を積み重ねた。その結果、正極活物質に含まれるマンガン酸リチウムのタップ密度と二次粒子の平均粒子径との比、および真密度を所定の範囲とすることにより、上記課題が解決することを見出した。
【発明の効果】
【００１０】
マンガン酸リチウムの一次粒子間の結合が強固であるため、マンガンの溶出に伴う二次粒子の崩壊を防止でき、リチウムイオン二次電池の寿命が向上する。
【図面の簡単な説明】
【００１１】
【図１】リチウムイオン二次電池の一実施形態である、扁平型（積層型）の双極型でない非水電解質リチウムイオン二次電池の基本構成を示す断面概略図である。
【図２】リチウムイオン二次電池の他の実施形態である、双極型リチウムイオン二次電池の基本構成を示す断面概略図である。
【図３】リチウムイオン二次電池のさらに他の一実施形態である扁平なリチウムイオン二次電池の外観を表した斜視図である。
【発明を実施するための形態】
【００１２】
まず、リチウムイオン二次電池の好ましい実施形態として、非水電解質リチウムイオン二次電池について説明するが、以下の実施形態のみには制限されない。なお、図面の説明において同一の要素には同一の符号を付し、重複する説明を省略する。また、図面の寸法比率は、説明の都合上誇張されており、実際の比率とは異なる場合がある。
【００１３】
リチウムイオン二次電池の電解質の形態で区別した場合に、特に制限はない。例えば、非水電解液をセパレータに含浸させた液体電解質型電池、ポリマー電池とも称される高分子ゲル電解質型電池および固体高分子電解質（全固体電解質）型電池のいずれにも適用されうる。高分子ゲル電解質および固体高分子電解質に関しては、これらを単独で使用することもできるし、これら高分子ゲル電解質や固体高分子電解質をセパレータに含浸させて使用することもできる。
【００１４】
図１は、扁平型（積層型）の双極型ではない非水電解質リチウムイオン二次電池（以下、単に「積層型電池」ともいう）の基本構成を模式的に表した断面概略図である。図１に示すように、本実施形態の積層型電池１０ａは、実際に充放電反応が進行する略矩形の発電要素２１が、外装体である電池外装材２９の内部に封止された構造を有する。ここで、発電要素２１は、正極と、電解質層１７と、負極とを積層した構成を有している。正極は、正極集電体１１の両面に正極活物質層１３が配置された構造を有する。負極は、負極集電体１２の両面に負極活物質層１５が配置された構造を有する。具体的には、１つの正極活物質層１３とこれに隣接する負極活物質層１５とが、電解質層１７を介して対向するようにして、負極、電解質層および正極がこの順に積層されている。これにより、隣接する正極、電解質層および負極は、１つの単電池層１９を構成する。したがって、図１に示す積層型電池１０ａは、単電池層１９が複数積層されることで、電気的に並列接続されてなる構成を有するともいえる。
【００１５】
なお、発電要素２１の両最外層に位置する最外層正極集電体には、いずれも片面のみに正極活物質層１３が配置されているが、両面に活物質層が設けられてもよい。すなわち、片面にのみ活物質層を設けた最外層専用の集電体とするのではなく、両面に活物質層がある集電体をそのまま最外層の集電体として用いてもよい。また、図１とは正極および負極の配置を逆にすることで、発電要素２１の両最外層に最外層負極集電体が位置するようにし、該最外層負極集電体の片面または両面に負極活物質層が配置されているようにしてもよい。
【００１６】
正極集電体１１および負極集電体１２は、各電極（正極および負極）と導通される正極集電板２５および負極集電板２７がそれぞれ取り付けられ、電池外装材２９の端部に挟まれるようにして電池外装材２９の外部に導出される構造を有している。正極集電板２５および負極集電板２７はそれぞれ、必要に応じて正極リードおよび負極リード（図示せず）を介して、各電極の正極集電体１１および負極集電体１２に超音波溶接や抵抗溶接等により取り付けられていてもよい。
【００１７】
図２は、双極型非水電解質リチウムイオン二次電池（以下、単に「双極型電池」ともいう）１０ｂの基本構成を模式的に表した断面概略図である。図２に示す双極型電池１０ｂは、実際に充放電反応が進行する略矩形の発電要素２１が、電池外装材であるラミネートフィルム２９の内部に封止された構造を有する。
【００１８】
図２に示すように、双極型電池１０ｂの発電要素２１は、集電体１１の一方の面に電気的に結合した正極活物質層１３が形成され、集電体１１の反対側の面に電気的に結合した負極活物質層１５が形成された複数の双極型電極２３を有する。各双極型電極２３は、電解質層１７を介して積層されて発電要素２１を形成する。なお、電解質層１７は、基材としてのセパレータの面方向中央部に電解質が保持されてなる構成を有する。この際、一の双極型電極２３の正極活物質層１３と前記一の双極型電極２３に隣接する他の双極型電極２３の負極活物質層１５とが電解質層１７を介して向き合うように、各双極型電極２３および電解質層１７が交互に積層されている。すなわち、一の双極型電極２３の正極活物質層１３と前記一の双極型電極２３に隣接する他の双極型電極２３の負極活物質層１５との間に電解質層１７が挟まれて配置されている。
【００１９】
隣接する正極活物質層１３、電解質層１７、および負極活物質層１５は、一つの単電池層１９を構成する。したがって、双極型電池１０ｂは、単電池層１９が積層されてなる構成を有するともいえる。また、電解質層１７からの電解液の漏れによる液絡を防止する目的で、単電池層１９の外周部にはシール部（絶縁層）３１が配置されている。なお、発電要素２１の最外層に位置する正極側の最外層集電体１１ａには、片面のみに正極活物質層１３が形成されている。また、発電要素２１の最外層に位置する負極側の最外層集電体１１ｂには、片面のみに負極活物質層１５が形成されている。ただし、正極側の最外層集電体１１ａの両面に正極活物質層１３が形成されてもよい。同様に、負極側の最外層集電体１１ｂの両面に負極活物質層１５が形成されてもよい。
【００２０】
さらに、図２に示す双極型電池１０ｂでは、正極側の最外層集電体１１ａに隣接するように正極集電板２５が配置され、これが延長されて電池外装材であるラミネートフィルム２９から導出している。一方、負極側の最外層集電体１１ｂに隣接するように負極集電板２７が配置され、同様にこれが延長されて電池の外装であるラミネートフィルム２９から導出している。
【００２１】
図２に示す双極型電池１０ｂにおいては、通常、各単電池層１９の周囲にシール部３１が設けられる。このシール部３１は、電池内で隣り合う集電体１１どうしが接触したり、発電要素２１における単電池層１９の端部の僅かな不揃いなどに起因する短絡が起こったりするのを防止する目的で設けられる。かようなシール部３１の設置により、長期間の信頼性および安全性が確保され、高品質の双極型電池１０ｂが提供されうる。
【００２２】
なお、単電池層１９の積層回数は、所望する電圧に応じて調節する。また、双極型電池１０ｂでは、電池の厚みを極力薄くしても十分な出力が確保できれば、単電池層１９の積層回数を少なくしてもよい。双極型電池１０ｂでも、使用する際の外部からの衝撃、環境劣化を防止する必要がある。よって、発電要素２１を電池外装材であるラミネートフィルム２９に減圧封入し、正極集電板２５および負極集電板２７をラミネートフィルム２９の外部に取り出した構造とするのがよい。
【００２３】
なお、本明細書中、「集電体」と記載する場合、正極集電体、負極集電体、双極型電池用集電体のすべてを指す場合もあるし、一つのみを指す場合もある。同様に、「活物質層」と記載する場合、正極活物質層，負極活物質層の両方を指す場合もあるし、片方のみを指す場合もある。同様に、「活物質」と記載する場合、正極活物質、負極活物質の両方を指す場合もあるし、片方のみを指す場合もある。
【００２４】
特許文献１では、平均一次粒子径、平均二次粒子径、および前記平均一次粒子径と前記平均二次粒子径との比が特定の範囲にあるマンガン酸リチウム粒子からなる非水電解質二次電池用正極活物質が開示されている。しかしながら、このような性状を有するマンガン酸リチウム粒子は、一次粒子間の結合が弱く隙間があり、充放電を繰り返した際にその隙間からマンガンが溶出する。したがって、マンガン酸リチウムの一次粒子の滑落が起き、二次粒子が崩壊し、二次電池の寿命が劣化するという問題があった。
【００２５】
これに対し、本実施形態のリチウムイオン二次電池用正極は、正極活物質に含まれるマンガン酸リチウムのタップ密度（ｇ／ｍｌ）と二次粒子の平均粒子径（μｍ）との比が０．０７〜０．４５の範囲である。また、該マンガン酸リチウムの真比重が４．１９〜４．２５の範囲である。このような性状を有するマンガン酸リチウムは、一次粒子間の結合が非常に強く隙間がほとんどなく、マンガンの溶出がほとんど起きないか全く起きない。よって、マンガン酸リチウムの一次粒子の滑落が抑制され、マンガン酸リチウムの二次粒子の崩壊を防止することができる。そして、かような正極を有するリチウムイオン二次電池は寿命が向上する。
【００２６】
以下、上記リチウムイオン二次電池に用いられる活物質層について、さらに詳細に説明する。
【００２７】
［活物質層］
正極活物質層または負極活物質層は活物質を含み、必要に応じて、導電助剤、バインダ、電解質（ポリマーマトリックス、イオン伝導性ポリマー、電解液など）、イオン伝導性を高めるためのリチウム塩などのその他の添加剤をさらに含む。
【００２８】
（正極活物質）
正極活物質層は、正極活物質としてマンガン酸リチウムを含む。マンガン酸リチウムは、リチウム、マンガンおよび酸素からなる複合酸化物であり、具体的には、例えば、ＬｉＭｎ２Ｏ４等のスピネル構造のマンガン酸リチウム、ＬｉＭｎＯ２およびＬｉ２ＭｎＯ３等を挙げることができる。また、正極活物質として、上記のマンガン酸リチウムだけでなく、これらの材料におけるマンガン原子の一部が、他の金属原子で置換されてなる材料を含んでいてもよい。このとき、マンガン原子を置換する原子は、リチウム、アルミニウム、マグネシウム、コバルト、クロム等から選択される元素の原子である。また、上記マンガン酸リチウムの中でも、ＬｉＭｎ２Ｏ４等のスピネル構造を持つものが好ましい。また、例えば、ＬｉＣｏＯ２などのコバルト酸リチウムや、ＬｉＮｉＯ２などのニッケル酸リチウム、ＬｉＦｅＯ２などのリチウム鉄酸化物、ＬｉＦｅＰＯ４などのリン酸鉄リチウム等をマンガン酸リチウムと組み合わせて用いてもよい。
【００２９】
これらの中でも、好ましくは、コバルト酸リチウム、ニッケル酸リチウム、およびリン酸鉄リチウムからなる群より選択される少なくとも１種である。これらの活物質を用いることにより、電池の寿命および安全性がより一層向上する。
【００３０】
上記のマンガン酸リチウム以外の正極活物質を使用する場合の使用量は正極活物質全体を１００重量％として、好ましくは１０〜７０重量％であり、より好ましくは１５〜５０重量％である
前記マンガン酸リチウムのタップ密度と二次粒子の平均粒子径との比は、タップ密度（ｇ／ｍｌ）／二次粒子の平均粒子径（μｍ）＝０．０７〜０．４５である。該タップ密度と二次粒子の平均粒子径との比は、好ましくは０．０８〜０．３５である。
【００３１】
前記マンガン酸リチウムのタップ密度は、好ましくは１．６〜２．７ｇ／ｍｌであり、より好ましくは１．７〜２．６ｇ／ｍｌである。この範囲であれば、マンガンの溶出に伴うマンガン酸リチウムの二次粒子の崩壊をより一層防止することができる。なお、該タップ密度は、実施例に記載の方法により測定することができる。
【００３２】
前記マンガン酸リチウムの二次粒子の平均粒子径は、好ましくは６〜２４μｍであり、より好ましくは７〜２０μｍである。この範囲であれば、マンガンの溶出に伴うマンガン酸リチウムの二次粒子の崩壊をより一層防止することができる。なお、該マンガン酸リチウムの二次粒子の平均粒子径は、実施例に記載の方法により測定することができる。
【００３３】
また、前記マンガン酸リチウムの真密度は、４．１９〜４．２５である。この真密度の範囲は、金属マンガンなどの不純物をほとんど含まないか全く含まないことを意味しており、真密度がこの範囲内であることにより、上記効果を効率よく得ることができる。該真密度は、好ましくは４．２０〜４．２４である。なお、該真密度は、実施例に記載の方法により測定することができる。
【００３４】
また、該マンガン酸リチウムの一次粒子の平均粒子径は、１〜５μｍであることが好ましく、１．５〜４．５μｍであることがより好ましい。該一次粒子の平均粒子径が１μｍ以上であれば、活物質の比表面積の増大に伴う充放電反応の副反応を抑制することができる。また、５μｍ以下であれば、活物質粒子内でのリチウム拡散の極端な遅れを引き起こすことがほとんどないか全くなく、リチウムイオン二次電池の寿命が向上する。なお、該マンガン酸リチウムの一次粒子の平均粒子径は、実施例に記載の方法により測定することができる。
【００３５】
上記のような性状を有するマンガン酸リチウムを製造する方法としては、焼成炉などを用いて、マンガン酸リチウムを焼成する方法が好ましい。一次粒子間の結合が強くなった上記性状を有するマンガン酸リチウムを、効率よく得ることができるからである。この焼成処理の条件を制御することにより、マンガン酸リチウムの一次粒子の平均粒子径、タップ密度と二次粒子の平均粒子径との比、および真密度を所望の値とすることができる。
【００３６】
前記マンガン酸リチウムの焼成処理は、２段階で行うことが好ましい。２段階の焼成処理により、上記性状を有するマンガン酸リチウムがさらに効率よく得ることができるからである。この２段階の焼成処理においては、１段階目の焼成処理の焼成温度を７００〜９００℃とし、かつ２段階目の焼成処理の焼成温度を、１１００℃を超え１３００℃未満とすることが好ましい。このような焼成温度であれば、上記のような所望の性状を有するマンガン酸リチウムが効率よく得られる。
【００３７】
焼成時間は特に制限されないが、１段階目の焼成時間は４〜１０時間であることが好ましく、２段階目の焼成時間は４〜８時間であることが好ましい。
【００３８】
（負極活物質）
負極活物質層は、負極活物質を含む。負極活物質としては、例えば、グラファイト（黒鉛）、ソフトカーボン、ハードカーボン等の炭素材料、リチウムチタン複合酸化物等のリチウム遷移金属複合酸化物、金属材料、リチウム合金系負極材料などが挙げられる。
【００３９】
負極活物質層に含まれる負極活物質の平均粒子径は特に制限されないが、高出力化の観点からは、好ましくは１〜１００μｍ、より好ましくは１〜２０μｍである。
【００４０】
なお、上記の負極活物質の「粒子径」とは、粒子の輪郭線上の任意の２点間の距離のうち、最大の距離Ｌを意味する。負極活物質の「平均粒子径」の値としては、走査型電子顕微鏡（ＳＥＭ）や透過型電子顕微鏡（ＴＥＭ）などの観察手段を用い、数〜数十視野中に観察される粒子の粒子径の平均値として算出される値を採用するものとする。
【００４１】
正極活物質層および負極活物質層は、バインダを含みうる。
【００４２】
活物質層に用いられるバインダとしては、特に限定されないが、例えば、以下の材料が挙げられる。ポリエチレン、ポリプロピレン、ポリエチレンテレフタレート（ＰＥＴ）、ポリエーテルニトリル、ポリアクリロニトリル、ポリイミド、ポリアミド、セルロース、カルボキシメチルセルロース（ＣＭＣ）、エチレン−酢酸ビニル共重合体、ポリ塩化ビニル、スチレン・ブタジエンゴム（ＳＢＲ）、イソプレンゴム、ブタジエンゴム、エチレン・プロピレンゴム、エチレン・プロピレン・ジエン共重合体、スチレン・ブタジエン・スチレンブロック共重合体およびその水素添加物、スチレン・イソプレン・スチレンブロック共重合体およびその水素添加物などの熱可塑性高分子、ポリフッ化ビニリデン（ＰＶｄＦ）、ポリテトラフルオロエチレン（ＰＴＦＥ）、テトラフルオロエチレン・ヘキサフルオロプロピレン共重合体（ＦＥＰ）、テトラフルオロエチレン・パーフルオロアルキルビニルエーテル共重合体（ＰＦＡ）、エチレン・テトラフルオロエチレン共重合体（ＥＴＦＥ）、ポリクロロトリフルオロエチレン（ＰＣＴＦＥ）、エチレン・クロロトリフルオロエチレン共重合体（ＥＣＴＦＥ）、ポリフッ化ビニル（ＰＶＦ）等のフッ素樹脂、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴム、エポキシ樹脂等が挙げられる。中でも、ポリフッ化ビニリデン、ポリイミド、スチレン・ブタジエンゴム、カルボキシメチルセルロース、ポリプロピレン、ポリテトラフルオロエチレン、ポリアクリロニトリル、ポリアミドであることがより好ましい。これらの好適なバインダは、耐熱性に優れ、さらに電位窓が非常に広く正極電位、負極電位双方に安定であり活物質層に使用が可能となる。これらのバインダは、単独で用いてもよいし、２種以上を併用してもよい。
【００４３】
活物質層に含まれうるその他の添加剤としては、例えば、導電助剤、電解質、イオン伝導性ポリマー等が挙げられる。
【００４４】
導電助剤とは、正極活物質層または負極活物質層の導電性を向上させるために配合される添加物をいう。導電助剤としては、アセチレンブラック等のカーボンブラック、グラファイト、炭素繊維などの炭素材料が挙げられる。活物質層が導電助剤を含むと、活物質層の内部における電子ネットワークが効果的に形成され、電池の出力特性の向上に寄与しうる。
【００４５】
電解質塩（リチウム塩）としては、Ｌｉ（Ｃ２Ｆ５ＳＯ２）２Ｎ、ＬｉＰＦ６、ＬｉＢＦ４、ＬｉＣｌＯ４、ＬｉＡｓＦ６、ＬｉＣＦ３ＳＯ３等が挙げられる。
【００４６】
イオン伝導性ポリマーとしては、例えば、ポリエチレンオキシド（ＰＥＯ）系およびポリプロピレンオキシド（ＰＰＯ）系のポリマーが挙げられる。
【００４７】
正極活物質層および負極活物質層中に含まれる成分の配合比は、特に限定されない。配合比は、非水溶媒二次電池についての公知の知見を適宜参照することにより、調整されうる。各活物質層の厚さについても特に制限はなく、電池についての従来公知の知見が適宜参照されうる。一例を挙げると、各活物質層の厚さは、２〜１００μｍ程度である。
【００４８】
以上説明したリチウムイオン二次電池は、以下の効果を有する。
【００４９】
上記のリチウムイオン二次電池は、正極活物質としてタップ密度と二次粒子の平均粒子径との比、および真密度が特定の範囲にあるマンガン酸リチウムを含む。かような性状を有するマンガン酸リチウムは、一次粒子間の結合が非常に強く隙間がほとんどなく、マンガンの溶出がほとんど起きないか全く起きない。よって、マンガン酸リチウムの一次粒子の滑落が抑制され、マンガン酸リチウムの二次粒子の崩壊を防止することができ、上記リチウムイオン二次電池の寿命が向上する。
【００５０】
上記で説明したリチウムイオン二次電池は、正極活物質として用いられるマンガン酸リチウムのタップ密度と二次粒子の平均粒子径との比、および真密度が特定の範囲であることに特徴を有する。以下、その他の主要な構成部材について説明する。
【００５１】
［集電体]
集電体を構成する材料に特に制限はないが、好適には金属が用いられる。
【００５２】
具体的には、金属としては、アルミニウム、ニッケル、鉄、ステンレス、チタン、銅、その他合金等などが挙げられる。これらのほか、ニッケルとアルミニウムとのクラッド材、銅とアルミニウムとのクラッド材、またはこれらの金属の組み合わせのめっき材などが好ましく用いられうる。また、金属表面にアルミニウムが被覆されてなる箔であってもよい。なかでも、電子伝導性や電池作動電位の観点からは、アルミニウム、ステンレス、銅が好ましく、アルミニウムがより好ましい。
【００５３】
集電体の大きさは、電池の使用用途に応じて決定される。例えば、高エネルギー密度が要求される大型の電池に用いられるのであれば、面積の大きな集電体が用いられる。集電体の厚さについても特に制限はない。集電体の厚さは、通常は１〜１００μｍ程度である。
【００５４】
［電解質層］
電解質層を構成する電解質は、リチウムイオンのキャリヤーとしての機能を有する。電解質としては、かような機能を発揮できるものであれば特に制限されないが、液体電解質またはポリマー電解質が用いられる。
【００５５】
液体電解質は、可塑剤である有機溶媒に支持塩であるリチウム塩が溶解した形態を有する。用いられる有機溶媒としては、例えば、エチレンカーボネート（ＥＣ）、プロピレンカーボネート（ＰＣ）、ジメチルカーボネート（ＤＭＣ）、ジエチルカーボネート（ＤＥＣ）等のカーボネート類が例示される。また、リチウム塩としては、Ｌｉ（ＣＦ３ＳＯ２）２Ｎ、Ｌｉ（Ｃ２Ｆ５ＳＯ２）２Ｎ、ＬｉＰＦ６、ＬｉＢＦ４、ＬｉＣｌＯ４、ＬｉＡｓＦ６、ＬｉＴａＦ６、ＬｉＣＦ３ＳＯ３等の電極の活物質層に添加されうる化合物が同様に採用されうる。
【００５６】
一方、ポリマー電解質は、電解液を含むゲルポリマー電解質（ゲル電解質）と、電解液を含まない真性ポリマー電解質とに分類される。
【００５７】
ゲルポリマー電解質は、イオン伝導性ポリマーからなるマトリックスポリマー（ホストポリマー）に、上記の液体電解質が注入されてなる構成を有する。電解質としてゲルポリマー電解質を用いることで電解質の流動性がなくなり、各層間のイオン伝導性を遮断することで容易になる点で優れている。マトリックスポリマー（ホストポリマー）として用いられるイオン伝導性ポリマーとしては、例えば、ポリエチレンオキシド（ＰＥＯ）、ポリプロピレンオキシド（ＰＰＯ）、およびこれらの共重合体等が挙げられる。かようなポリアルキレンオキシド系ポリマーには、リチウム塩などの電解質塩がよく溶解しうる。
【００５８】
真性ポリマー電解質は、上記のマトリックスポリマーにリチウム塩が溶解してなる構成を有し、有機溶媒を含まない。したがって、電解質として真性ポリマー電解質を用いることで電池からの液漏れの心配がなく、電池の信頼性が向上し得る。
【００５９】
ゲル電解質や真性ポリマー電解質のマトリックスポリマーは、架橋構造を形成することによって、優れた機械的強度を発現しうる。架橋構造を形成させるには、適当な重合開始剤を用いて、高分子電解質形成用の重合性ポリマー（例えば、ＰＥＯやＰＰＯ）に対して熱重合、紫外線重合、放射線重合、電子線重合等の重合処理を施せばよい。
【００６０】
これらの電解質は、１種単独であってもよいし、２種以上を組み合わせてもよい。
【００６１】
なお、電解質層が液体電解質やゲル電解質から構成される場合には、電解質層にセパレータを用いてもよい。セパレータの具体的な形態としては、例えば、ポリエチレンやポリプロピレンといったポリオレフィンやポリフッ化ビニリデン−ヘキサフルオロプロピレン（ＰＶｄＦ−ＨＦＰ）等の炭化水素、ガラス繊維などからなる微多孔膜が挙げられる。
【００６２】
［シール部］
シール部３１は、図２に示す双極型電池１０ｂに特有の部材であり、電解質層１７の漏れを防止する目的で単電池層１９の外周部に配置されている。このほかにも、電池内で隣り合う集電体同士が接触したり、積層電極の端部の僅かな不ぞろいなどによる短絡が起こったりするのを防止することもできる。図２に示す形態において、シール部３１は、隣接する２つの単電池層１９を構成するそれぞれの集電体１１で挟持され、電解質層１７の基材であるセパレータの外周縁部を貫通するように、単電池層１９の外周部に配置されている。シール部３１の構成材料としては、例えば、ポリエチレン、ポリプロピレンなどのポリオレフィン樹脂、エポキシ樹脂、ゴム、ポリイミドなどが挙げられる。なかでも、耐蝕性、耐薬品性、製膜性、経済性などの観点からは、ポリオレフィン樹脂が好ましい。
【００６３】
［正極集電板および負極集電板］
集電板（２５、２７）を構成する材料は、特に制限されず、リチウムイオン二次電池用の集電板として従来用いられている公知の高導電性材料が用いられうる。集電板の構成材料としては、例えば、アルミニウム、銅、チタン、ニッケル、ステンレス鋼（ＳＵＳ）、これらの合金等の金属材料が好ましい。軽量、耐食性、高導電性の観点から、より好ましくはアルミニウム、銅であり、特に好ましくはアルミニウムである。なお、正極集電板２５と負極集電板２７とでは、同一の材料が用いられてもよいし、異なる材料が用いられてもよい。また、図２に示すように最外層集電体（１１ａ、１１ｂ）を延長することにより集電板としてもよいし、別途準備したタブを最外層集電体に接続してもよい。
【００６４】
［正極リードおよび負極リード］
また、図示は省略するが、集電体１１と集電板（２５、２７）との間を正極リードや負極リードを介して電気的に接続してもよい。正極および負極リードの構成材料としては、公知のリチウムイオン二次電池において用いられる材料が同様に採用されうる。なお、外装から取り出された部分は、周辺機器や配線などに接触して漏電したりして製品（例えば、自動車部品、特に電子機器等）に影響を与えないように、耐熱絶縁性の熱収縮チューブなどにより被覆することが好ましい。
【００６５】
［電池外装材］
電池外装材２９としては、公知の金属缶ケースを用いることができるほか、発電要素を覆うことができる、アルミニウムを含むラミネートフィルムを用いた袋状のケースが用いられうる。該ラミネートフィルムには、例えば、ＰＰ、アルミニウム、ナイロンをこの順に積層してなる３層構造のラミネートフィルム等を用いることができるが、これらに何ら制限されるものではない。高出力化や冷却性能に優れ、ＥＶ、ＨＥＶ用の大型機器用電池に好適に利用することができるという観点から、ラミネートフィルムが望ましい。
【００６６】
なお、上記のリチウムイオン二次電池は、従来公知の製造方法により製造することができる。
【００６７】
［リチウムイオン二次電池の外観構成］
図３は、二次電池の代表的な実施形態である扁平なリチウムイオン二次電池の外観を表した斜視図である。
【００６８】
図３に示すように、扁平なリチウムイオン二次電池５０では、長方形状の扁平な形状を有しており、その両側部からは電力を取り出すための正極タブ５８、負極タブ５９が引き出されている。発電要素５７は、リチウムイオン二次電池５０の電池外装材５２によって包まれ、その周囲は熱融着されており、発電要素５７は、正極タブ５８および負極タブ５９を外部に引き出した状態で密封されている。ここで、発電要素５７は、先に説明した図１および図２に示すリチウムイオン二次電池１０の発電要素２１に相当するものである。発電要素５７は、正極（正極活物質層）１３、電解質層１７および負極（負極活物質層）１５で構成される単電池層（単セル）１９が複数積層されたものである。
【００６９】
なお、上記リチウムイオン二次電池は、積層型の扁平な形状のものに制限されるものではない。巻回型のリチウムイオン二次電池では、円筒型形状のものであってもよいし、こうした円筒型形状のものを変形させて、長方形状の扁平な形状にしたようなものであってもよいなど、特に制限されるものではない。上記円筒型の形状のものでは、その外装材に、ラミネートフィルムを用いてもよいし、従来の円筒缶（金属缶）を用いてもよいなど、特に制限されるものではない。好ましくは、発電要素がアルミニウムラミネートフィルムで外装される。当該形態により、軽量化が達成されうる。
【００７０】
また、図３に示すタブ５８、５９の取り出しに関しても、特に制限されるものではない。正極タブ５８と負極タブ５９とを同じ辺から引き出すようにしてもよいし、正極タブ５８と負極タブ５９とをそれぞれ複数に分けて、各辺から取り出しようにしてもよいなど、図３に示すものに制限されるものではない。また、巻回型のリチウムイオン電池では、タブに変えて、例えば、円筒缶（金属缶）を利用して端子を形成すればよい。
【００７１】
上記リチウムイオン二次電池は、電気自動車やハイブリッド電気自動車や燃料電池車やハイブリッド燃料電池自動車などの大容量電源として、高体積エネルギー密度、高体積出力密度が求められる車両駆動用電源や補助電源に好適に利用することができる。
【実施例】
【００７２】
上記リチウムイオン二次電池用正極を、以下の実施例および比較例を用いてさらに詳細に説明するが、以下の実施例のみに限定されるわけではない。なお、正極活物質の一次粒子の平均粒子径、二次粒子の平均粒子径、真密度、およびタップ密度は、下記の方法により測定した。
【００７３】
一次粒子の平均粒子径：セイコーインスツル株式会社製、高性能収束イオンビーム装置（型番：ＳＭＩ３０５０Ｒ）を用い、粒子の断面の一次粒子４００個の平均粒子径を測定
二次粒子の平均粒子径：株式会社島津製作所製、レーザ回折式粒度分布測定装置（型番：ＳＡＬＤ−３１００）にて測定
真密度：株式会社島津製作所製、乾式自動密度計  アキュピック  ＩＩ  １３４０にて測定
タップ密度：５００回タップ後の嵩密度を測定。
【００７４】
（実施例１）
・正極の作製
焼成炉を用い、第１段階目に８００℃で５時間焼成し、その後第２段階目に１２００℃で６時間焼成したマンガン酸リチウムを正極活物質として用いた。
【００７５】
正極活物質、バインダとしてＰＶｄＦ（ポリフッ化ビニリデン）、および導電助剤としてカーボン粉末をそれぞれ９０：５：５（重量比）でＮＭＰ（Ｎ−メチル−２−ピロリドン）に分散させて正極スラリーを作製した。アルミニウム箔に前記正極スラリーを、ダイコーターを用いて塗布し乾燥し、正極を得た。その際、正極スラリーの塗布量は、正極の容量が負極の容量の９０％となる量とした。
【００７６】
・負極の作製
負極活物質としてグラファイト粉末、およびバインダとしてＰＶｄＦ（ポリフッ化ビニリデン）をそれぞれ９５：５（重量比）でＮＭＰに分散させて負極スラリーを作製した。銅箔に前記負極スラリーを、ダイコーターを用いて塗布し乾燥し、負極を得た。
【００７７】
・電池の作製
セパレータとして、ポリエチレン製微多孔質膜（厚さ２５μｍ）を準備した。また、電解液として、１Ｍ  ＬｉＰＦ６／（ＥＣ：ＤＥＣ）（ＥＣ：ＤＥＣ＝１：１  体積比）を準備した。
【００７８】
上記で作製した正極、負極、およびセパレータをそれぞれ１枚ずつ用意し、負極／セパレータ／正極の順に積層して、発電要素を作製した。
【００７９】
得られた発電要素を外装であるアルミラミネートシート製のバッグ中に載置し、上記で準備した電解液を注液した。真空条件下において、両電極に接続された電流取り出しタブが導出するようにアルミラミネートシート製バッグの開口部を封止し、試験用セルを完成させた。
【００８０】
（実施例２）
マンガン酸リチウムの２段階目の焼成温度を１２５０℃としたこと以外は、実施例１と同様の方法で試験用セルを作製した。
【００８１】
（実施例３）
マンガン酸リチウムの２段階目の焼成温度を１１５０℃としたこと以外は、実施例１と同様の方法で試験用セルを作製した。
【００８２】
（実施例４）
マンガン酸リチウムの１段階目の焼成温度を７５０℃としたこと以外は、実施例１と同様の方法で試験用セルを作製した。
【００８３】
（実施例５）
マンガン酸リチウムの１段階目の焼成温度を８５０℃としたこと以外は、実施例１と同様の方法で試験用セルを作製した。
【００８４】
（実施例６）
正極活物質として、実施例１と同様に作製したマンガン酸リチウムとコバルト酸リチウムとを５０：５０（重量比）で混合したものを用いたこと以外は、実施例１と同様の方法で試験用セルを作製した。
【００８５】
（実施例７）
正極活物質として、実施例１と同様に作製したマンガン酸リチウムとニッケル酸リチウムとを５０：５０（重量比）で混合したものを用いたこと以外は、実施例１と同様の方法で試験用セルを作製した。
【００８６】
（実施例８）
正極活物質として、実施例１と同様に作製したマンガン酸リチウムとリン酸鉄リチウムとを５０：５０（重量比）で混合したものを用いたこと以外は、実施例１と同様の方法で試験用セルを作製した。
【００８７】
（実施例９）
マンガン酸リチウムの１段階目の焼成温度を７００℃としたこと以外は、実施例１と同様の方法で試験用セルを作製した。
【００８８】
（実施例１０）
マンガン酸リチウムの１段階目の焼成温度を９００℃としたこと以外は、実施例１と同様の方法で試験用セルを作製した。
【００８９】
（比較例１）
マンガン酸リチウムの１段階目の焼成温度を９００℃とし、２段階目の焼成温度を１３００℃としたこと以外は、実施例１と同様の方法で試験用セルを作製した。
【００９０】
（比較例２）
マンガン酸リチウムの１段階目の焼成温度を７００℃とし、２段階目の焼成温度を１１００℃としたこと以外は、実施例１と同様の方法で試験用セルを作製した。
【００９１】
（比較例３）
マンガン酸リチウムの１段階目の焼成温度を９５０℃としたこと以外は、実施例１と同様の方法で試験用セルを作製した。
【００９２】
（比較例４）
マンガン酸リチウムの１段階目の焼成温度を６５０℃としたこと以外は、実施例１と同様の方法で試験用セルを作製した。
【００９３】
［評価］
各実施例および各比較例で得られた試験用セルについて、２５℃で０．２Ｃ／４．２Ｖ、ＣＣ／ＣＶ充電を７時間行った。次いで、１０分間の休止後、０．２Ｃ  ＣＣ放電で２．５Ｖまで放電を行った。その後、５５℃で１Ｃ／４．２Ｖ  ＣＣ／ＣＶ充電（０．０１５Ｃカット）、１Ｃ  ＣＣ放電（２．５Ｖ電圧カット）のサイクルを繰り返し、１サイクル目の放電容量に対する３００サイクル目における放電容量の値を容量維持率として算出した。結果を下記表１に示す。
【００９４】
【表１】
2014086179.tif 000002
【００９５】
上記表１から明らかなように、正極活物質として、タップ密度と二次粒子の平均粒子径との比、および真比重が所定の範囲であるマンガン酸リチウムを含む実施例の試験用セルは、容量維持率に優れていることが分かる。
【符号の説明】
【００９６】
１０ａ、１０ｂ、５０    リチウムイオン二次電池、
１１    正極集電体、
１２    負極集電体、
１３    正極活物質層、
１５    負極活物質層、
１７    電解質層、
１９    単電池層、
２１、５７    発電要素、
２５    正極集電板、
２７    負極集電板、
２９、５２    電池外装材、
３１    シール部、
５８    正極タブ、
５９    負極タブ。
【図１】
2014086179.tif 000003
【図２】
2014086179.tif 000004
【図３】
2014086179.tif 000005